(57)【特許請求の範囲】
【請求項１】
燃料極と、固体電解質と、空気極とがこの順に積層されてなる固体電解質型燃料電池セルであって、
前記空気極が、希土類添加セリアとペロブスカイト型酸化物（ＡＢＯ3）とを１０ｗｔ％：９０ｗｔ％〜６０ｗｔ％：４０ｗｔ％の割合で含有する活性層と、前記活性層上に形成された集電層とを有し、
前記活性層が前記集電層と前記固体電解質との間に配置されており、
前記ペロブスカイト型酸化物が、Ａサイトにランタノイド系元素、Ｂサイトにコバルト元素を有し、さらにＢサイトにのみ２価の金属元素を有し、
前記ペロブスカイト型酸化物が、ＬａＦｅ1-Y-XＣｏYＮｉXＯ3（０．０５≦Ｘ≦０．２２、０．１０≦Ｙ≦０．３０）で表されることを特徴とする固体電解質型燃料電池セル。
【請求項２】
燃料極と、固体電解質と、空気極とがこの順に積層されてなる固体電解質型燃料電池セルであって、
前記空気極が、希土類添加セリアとペロブスカイト型酸化物（ＡＢＯ3）とを１０ｗｔ％：９０ｗｔ％〜６０ｗｔ％：４０ｗｔ％の割合で含有する活性層と、前記活性層上に形成された集電層とを有し、
前記活性層が前記集電層と前記固体電解質との間に配置されており、
前記ペロブスカイト型酸化物が、Ａサイトにランタノイド系元素、Ｂサイトにコバルト元素を有し、さらにＢサイトにのみ２価の金属元素を有し、
前記ペロブスカイト型酸化物が、ＬａＦｅ1-Y-XＣｏYＣｕXＯ3（０．０５≦Ｘ≦０．２０、０．１５≦Ｙ≦０．３０）で表されることを特徴とする固体電解質型燃料電池セル。
【請求項３】
燃料極と、固体電解質と、空気極とがこの順に積層されてなる固体電解質型燃料電池セルであって、
前記空気極が、希土類添加セリアとペロブスカイト型酸化物（ＡＢＯ3）とを１０ｗｔ％：９０ｗｔ％〜６０ｗｔ％：４０ｗｔ％の割合で含有する活性層と、前記活性層上に形成された集電層とを有し、
前記活性層が前記集電層と前記固体電解質との間に配置されており、
前記ペロブスカイト型酸化物が、Ａサイトにランタノイド系元素、Ｂサイトにコバルト元素を有し、さらにＢサイトにのみ２価の金属元素を有し、
前記ペロブスカイト型酸化物が、ＬａＦｅ1-Y-XＣｏYＭｇXＯ3（０．０５≦Ｘ≦０．１０、０．１５≦Ｙ.≦０．３０）で表されることを特徴とする固体電解質型燃料電池セル。
【請求項４】
燃料極と、固体電解質と、空気極とがこの順に積層されてなる固体電解質型燃料電池セルであって、
前記空気極が、希土類添加セリアとペロブスカイト型酸化物（ＡＢＯ3）とを１０ｗｔ％：９０ｗｔ％〜６０ｗｔ％：４０ｗｔ％の割合で含有する活性層と、前記活性層上に形成された集電層とを有し、
前記活性層が前記集電層と前記固体電解質との間に配置されており、
前記ペロブスカイト型酸化物が、Ａサイトにランタノイド系元素、Ｂサイトにコバルト元素を有し、さらにＢサイトにのみ２価の金属元素を有し、
前記ペロブスカイト型酸化物が、ＬａＣｏ1-xＮｉXＯ3（０．０５≦Ｘ≦０．２５）で表されることを特徴とする固体電解質型燃料電池セル。
【請求項５】
前記固体電解質が、希土類添加ジルコニア系固体電解質またはランタンガレート系固体電解質であることを特徴とする請求項１乃至４のいずれか１項に記載の固体電解質型燃料電池セル。
【発明の詳細な説明】
【技術分野】
【０００１】
本発明は、ＳＯＦＣ（Solid Oxide Fuel Cell；固体酸化物燃料電池）に関する。
【背景技術】
【０００２】
近年、酸素イオン伝導体を用いたＳＯＦＣに関心が高まりつつある。特にエネルギーの有効利用という観点から、固体燃料電池はカルノー効率の制約を受けないため本質的に高いエネルギー変換効率を有し、さらに良好な環境保全が期待されるなどの優れた特長を持っている（非特許文献１参照）。
【０００３】
このＳＯＦＣ（固体電解質型燃料電池とも言う）は、当初、動作温度が９００℃〜１０００℃と高く、全ての部材がセラミックで構成されていた。そのため、セルスタックの製造コストの低減が難しかった。ここで、動作温度を８００℃以下まで低減することができれば、インターコネクタに耐熱合金材料を用いることが可能となり、製造コストの低減が可能となる。しかしながら、動作温度の低減に伴い空気極における電気化学的な抵抗、即ち過電圧が、急激に増大し出力電圧の低下を招いてしまう。
【０００４】
ＳＯＦＣの空気極に使用されているペロブスカイト系酸化物は、ＡＢＯ3の組成をとり、Ａサイトはランタノイド系の金属元素、Ｂサイトは、Ａサイトに比べイオン半径が小さい希土類金属元素が入る。Ｌａ0.8Ｓｒ0.2Ｆｅ0.8Ｃｏ0.2Ｏ3など鉄とコバルトをＢサイトに含むペロブスカイト酸化物は、高い電極活性のために低温動作用空気極に適していることが知られている（非特許文献２参照）。しかし、鉄とコバルトをＢサイトに含むペロブスカイト酸化物は、ジルコニア系固体電解質との反応劣化を起こし易く、空気極の焼成時にＬａ2Ｚｒ2Ｏ7や、ＳｒＺｒＯ3などの不導体層をジルコニア系固体電解質との界面に形成する。そのため、希土類添加セリアの中間層を設けたり、希土類添加セリアとの混合体とした活性層を電解質に隣接して設けたりすることで、上記の不導体層の生成を抑制している。しかし、長期の運転を行うと、Ａサイトに添加されているＳｒが徐々にセリアと反応して、ＳｒＣｅＯ3を生成し、空気極特性の低下を引き起こす。ところが、ＡサイトにＳｒを添加しない場合には、電気伝導度が著しく低く、電極特性は低くなってしまう。
【０００５】
ところで、Ｌａ0.8Ｓｒ0.2ＣｏＯ3などコバルトをＢサイトに含むペロブスカイト酸化物は、鉄−コバルト系よりも活性が高いが、上記の材料よりも熱膨張係数が著しく高いため、ジルコニア系固体電解質との膨張差が大きく、空気極の剥離を生じやすい。そして、Ｓｒなどの添加をしない場合、電気伝導度はさほど低下しないが、熱膨張係数がさらに増加する。このため、信頼性がさらに低い。
【先行技術文献】
【非特許文献】
【０００６】
【非特許文献１】N. Q. Minh, J. Am. Ceram. Soc., 76, 563(1993)
【非特許文献２】田川博明、「固体酸化物燃料電池と地球環境」、アグネ承風社、１９９８年
【発明の概要】
【発明が解決しようとする課題】
【０００７】
本発明は、Ａサイトにランタノイド系元素、Ｂサイトにコバルト元素を有するペロブスカイト型酸化物を空気極に用いた場合の反応劣化の問題を解決し、さらに熱膨張係数をある程度低減することで、ＳＯＦＣ用空気極の低温特性を向上させることを目的とする。
【課題を解決するための手段】
【０００８】
本発明は、燃料極と、固体電解質と、空気極とがこの順に積層されてなる固体電解質型燃料電池セルであって、
前記空気極が、希土類添加セリアとペロブスカイト型酸化物（ＡＢＯ3）とを１０ｗｔ％：９０ｗｔ％〜６０ｗｔ％：４０ｗｔ％の割合で含有する活性層と、前記活性層上に形成された集電層とを有し、
前記活性層が前記集電層と前記固体電解質との間に配置されており、
前記ペロブスカイト型酸化物が、Ａサイトにランタノイド系元素、Ｂサイトにコバルト元素を有し、さらにＢサイトにのみ２価の金属元素を有し、ＬａＦｅ1-Y-XＣｏYＮｉXＯ3（０．０５≦Ｘ≦０．２２、０．１０≦Ｙ≦０．３０）で表されるものであるか、ＬａＦｅ1-Y-XＣｏYＣｕXＯ3（０．０５≦Ｘ≦０．２０、０．１５≦Ｙ≦０．３０）で表されるものであるか、ＬａＦｅ1-Y-XＣｏYＭｇXＯ3（０．０５≦Ｘ≦０．１０、０．１５≦Ｙ.≦０．３０）で表されるものであるか、ＬａＣｏ1-xＮｉXＯ3（０．０５≦Ｘ≦０．２５）で表されるものであることを特徴とする固体電解質型燃料電池セルである。
【発明の効果】
【０００９】
本発明によれば、Ａサイトにランタノイド系元素、Ｂサイトにコバルト元素を有するペロブスカイト型酸化物を空気極に用いた場合の反応劣化の問題を解決し、さらに熱膨張係数をある程度低減できるため、ＳＯＦＣ用空気極の低温特性を向上させることができる。
【図面の簡単な説明】
【００１０】
【図１】実施例で作製した固体電解質型燃料電池セルにより発電する際の構造を示す模式的断面図である。
【図２】図１の固体電解質型燃料電池セルにおける固体電解質およびその上に形成された電極の状態を示す模式的斜視図である。
【発明を実施するための形態】
【００１１】
Ａサイトにランタノイド系元素、Ｂサイトにコバルト元素を有するペロブスカイト型酸化物を用いた空気極において、ランタノイド系元素の一例であるＬａは３価の状態をとるため、セリアなどに固溶はするものの特定の化合物を作ることはなく、またＬａのセリアへの拡散は非常に遅い。これに対し、電気伝導度の観点からＡサイトに添加されているＳｒは２価の状態をとり、４価のセリアと反応してペロブスカイト系酸化物であるＳｒＣｅＯ3を生成する。そして、この反応によりＡサイトが欠損しＢサイトが過剰になるため、Ｂサイトの遷移金属がセリアへ拡散し、さらにＳｒがセリアと反応しやすくなる。以上の反応は、運転温度である８００℃において進行する。
【００１２】
そこで、本発明では、Ａサイトにランタノイド系元素、Ｂサイトにコバルト元素を有し、さらにＢサイトにのみ２価の金属元素を有するペロブスカイト型酸化物（ＡＢＯ3）により空気極を形成する。ＡサイトにＳｒを添加する代わりにＢサイトに２価の金属元素を添加することで、電気伝導度の観点から同様の効果が期待できる。また、これらの金属元素はセリアへある程度拡散していくが、特定の化合物を作ることはない。さらに、Ｂサイトの濃度が減少してもＡＢＯ3のＡサイトには変化がないので、Ｂサイトが過剰になることはない。したがって、Ｂサイトの元素が減少する反応は起きにくくなり、セリアとＢサイト元素との反応の進行は妨げられる。以上のことから、セリアとＢサイトの遷移金属との反応はほとんど進行しない。
【００１３】
Ａサイトのランタノイド系元素としては、通常はＬａを用いる。Ｂサイトは、主としてコバルト元素、または鉄元素およびコバルト元素を用いる。そして、Ｂサイトに添加される２価の金属元素としては、イオン半径の小さい金属元素が好ましく、例えば、Ｎｉ、Ｃｕ、Ｍｇが好適である。
【００１４】
このようなペロブスカイト型酸化物としては、ＢサイトにＮｉを添加したＬａＦｅ1-Y-XＣｏYＮｉXＯ3（０．０５≦Ｘ≦０．２２、０．１０≦Ｙ≦０．３０）で表される鉄−コバルト−ニッケル系ペロブスカイト型酸化物、ＢサイトにＣｕを添加したＬａＦｅ1-Y-XＣｏYＣｕXＯ3（０．０５≦Ｘ≦０．２０、０．１５≦Ｙ≦０．３０）で表される鉄−コバルト−銅系ペロブスカイト型酸化物、ＢサイトにＭｇを添加したＬａＦｅ1-Y-XＣｏYＭｇXＯ3（０．０５≦Ｘ≦０．１０、０．１５≦Ｙ≦０．３０）で表される鉄−コバルト−マグネシウム系ペロブスカイト型酸化物、ＬａＣｏ1-xＮｉXＯ3（０．０５≦Ｘ≦０．２５）で表されるニッケル−コバルト系ペロブスカイト型酸化物が挙げられる。
【００１５】
空気極は、上記ペロブスカイト型酸化物のみを用いて形成してもよいが、上記ペロブスカイト型酸化物とＣｅ0.9Ｇｄ0.1Ｏ2（ＧＤＣ）のような希土類添加セリアとの混合体で形成してもよい。固体電解質材料の一つでもある希土類添加セリアは上記ペロブスカイト型酸化物と反応しにくいことが知られており、焼成時に高温に曝されても不都合な生成物が形成されない。これは、Ｌａがセリア中に拡散しても不導体となる化合物を形成しないためである。そこで、熱膨張係数が１．２×１０-5（１／Ｋ）とあまり大きくない希土類添加セリアを上記ペロブスカイト型酸化物と混合することで、その混合量に応じて混合層の熱膨張係数を低減できる。混合量と熱膨張係数差はほぼ直線的な関係を示し、また両酸化物の比重はほぼ７ｇ／ｃｍ3と等しいので、混合量を５０ｗｔ％とした場合、熱膨張係数は希土類添加セリアと上記ペロブスカイト型酸化物との中間の値となる。希土類添加セリアと固体電解質との密着性は良好であるため、この混合層とすることで固体電解質との密着性も向上し、熱サイクルによる剥がれの抑制効果が期待できる。
【００１６】
希土類添加セリアの混合量は、多い方が熱膨張係数の観点からは有利である。ただし、電気伝導性の観点から、希土類添加セリアの混合量は６０ｗｔ％以下が好ましい。６０ｗｔ％を超えると、上記ペロブスカイト型酸化物が希土類添加セリアに分断され孤立し、電気伝導度が低下する傾向がみられる。電気伝導性と熱膨張係数との兼ね合いから、希土類添加セリアと上記ペロブスカイト型酸化物との混合割合は、１０ｗｔ％：９０ｗｔ％〜６０ｗｔ％：４０ｗｔ％が好ましく、３０ｗｔ％：７０ｗｔ％〜５０ｗｔ％：５０ｗｔ％がより好ましい。
【００１７】
このとき、空気極は、希土類添加セリアと上記ペロブスカイト型酸化物とを所望の割合で含有する活性層と、その活性層上に形成された集電層とを有することが好ましい。すなわち、上記ペロブスカイト型酸化物を含む層を活性層として固体電解質に近い部分にのみ配置し、その上に熱膨張係数が固体電解質と大きく異ならない集電層を設けることで、熱膨張係数の不一致から生じる応力を最小限に抑え、集電に伴うオーミック損を抑制することが可能である。
【００１８】
したがって、活性層の厚さは薄い方が好ましく、例えば１〜１５μｍとすることが好ましい。活性層を形成する材料の粒径が通常０．５〜１．５μｍであるため、活性層の厚さの下限は通常１μｍ程度となる。また、スクリーンプリント法などで塗布できる厚さも通常１μｍ以上である。活性層の厚さが、１５μｍを超えるとＴＥＣの差によって生じる応力により、固体電解質との界面における剥離が生じやすくなる。活性層の厚さは、１〜１０μｍがより好ましく、２〜５μｍがさらに好ましい。
【００１９】
集電層は、熱膨張係数が固体電解質と大きく異ならない材料で形成することが好ましい。固体電解質としてはジルコニア系固体電解質が好適に使用されることから、集電層の熱膨張係数は１．０〜１．３×１０-5（１／Ｋ）であることが好ましい。例えば、ＬＮＦ、（ＬａＳｒ）ＭｎＯ3（ＬＳＭ）で集電層を形成することで、上記条件を満たすことができる。活性層に含まれる上記ペロブスカイト型酸化物で形成することもできる。集電層の厚さは、２０〜１００μｍとすることが好ましく、３０〜８０μｍがより好ましい。
【００２０】
なお、ここで言う熱膨張係数とは、温度１Ｋの上昇により物体の体積が膨張する割合を言い、例えばディラトメータ（リガク電機製）により測定できる。
【００２１】
以上のような構成の空気極は、固体電解質燃料電池セルにおいて、燃料極、固体電解質、中間層、空気極の順に積層される。すなわち、Ｂサイトに２価の金属元素を添加すると、ペロブスカイト系酸化物の安定性は低下する傾向にあり、ジルコニア系固体電解質と直接接触した場合、焼成時にＬａ2Ｚｒ2Ｏ7などの不導体層を形成してしまうため、固体電解質と空気極との間に中間層を設ける。中間層は、例えばＧＤＣのような希土類添加セリアで形成することができる。
【００２２】
中間層の厚さは１〜２０μｍが好ましい。中間層が１μｍ未満の場合、ジルコニア系固体電解質からのジルコニア原子の拡散を完全に防止することは難しい。また、中間層を厚くし過ぎると、オーミック損が大きくなる傾向がある。
【００２３】
なお、前述した、上記ペロブスカイト型酸化物と希土類添加セリアとを含有する活性層と集電層とを有する構成の空気極を用いる方法でも、ほぼ同じ効果が期待できる。これは、希土類添加セリアがジルコニア系固体電解質と上記ペロブスカイト型酸化物との間に入り、中間層と同じ働きをするためである。したがって、この場合に中間層は不要であり、燃料極と、固体電解質と、この空気極とがこの順に積層され、前記活性層が前記集電層と前記固体電解質との間に配置される。
【００２４】
燃料極および固体電解質は、通常の固体電解質型燃料電池セルで用いられるものを使用できる。固体電解質として、希土類添加ジルコニア系固体電解質またはランタンガレート系固体電解質を用いた固体電解質型燃料電池セルに、上記のような空気極は好適である。
【００２５】
そして、この固体電解質型燃料電池セルの複数を、インターコネクタにより電気的に接続することで、固体電解質型燃料電池を構成することができる。
【実施例】
【００２６】
以下に本発明の実施例を説明するが、本発明は以下の実施例に限定されるものではない。なお、以下の実験１〜６で作製した燃料電池セルのうち、セル＃１−０−１〜＃１−０−９、セル＃２−０−１〜＃２−０−５、セル＃３−０−１〜＃３−０−４、セル＃４−０−１〜＃４−０−５、セル＃５−０−１〜＃５−０−５および、セル＃６−０−１〜＃６−０−５が本発明の比較例であり、他のセルが本発明の実施例である。用いた粉末の平均粒径は、レーザー回折法または走査型電子顕微鏡により測定した。
【００２７】
＜実験１＞
まず、ドクターブレード法で焼成したＳｃ2Ｏ3、Ａｌ2Ｏ3添加ジルコニアＳＡＳＺ（０．８９ＺｒＯ2−０．１０Ｓｃ2Ｏ3−０．０１Ａｌ2Ｏ3）からなる厚さ０．２ｍｍの固体電解質基板の片面に、ＮｉＯ−８ＹＳＺ（０．９２ＺｒＯ2−０．０８Ｙ2Ｏ3）のスラリ（平均粒径が約０．３μｍの８ｍｏｌ％Ｙ2Ｏ3添加ジルコニア粉末が４０ｗｔ％、平均粒径が約０．８μｍのＮｉＯ粉末が６０ｗｔ％）をスクリーンプリント法で塗布し、さらにその上に白金メッシュ集電体を乗せて、１４００℃、８時間空気中の条件で焼成することで、燃料極（焼成後の厚さ６０μｍ）を形成した。次に、上記固体電解質基板の裏面に、中間層となる平均粒径０．１μｍのＣｅ0.9Ｇｄ0.1Ｏ2（ＧＤＣ）粉末をスクリーンプリント法で塗布した。次に、中間層上に、平均粒径１．０μｍのＬａ1-XＳｒXＦｅ0.80Ｃｏ0.20Ｏ3（Ｘ＝０．０５、０．１０、０．１５、０．２０、０．２２）（ＬＳＦＣ）粉末のスラリをスクリーンプリント法で塗布し、１１００℃、２時間空気中の条件で焼成することで、中間層（焼成後の厚さが３μｍ）および空気極（焼成後の厚さが６０μｍ）を形成した。最後に、鉄クロム系耐熱合金（ＺＭＧ２３２）製のメッシュの集電体に白金ペーストを付けて空気極上に乗せて、８００℃、２時間空気中で焼成して、燃料電池セル（セル＃１−０−１〜＃１−０−５）を作製した。なお、燃料極、空気極ともに１０ｍｍ径とした。
【００２８】
得られた燃料電池セルにより発電する際の構造を図１に示し、固体電解質およびその上に形成された電極の状態を図２に示す。すなわち、固体電解質１の各面の中央部には燃料極２および空気極３が形成されている。燃料極２上には白金メッシュ集電体４が、空気極３上には鉄クロム系耐熱合金メッシュ集電体５が配置され、それぞれ白金端子６が接続されている。また、後述するように空気極の界面抵抗値を分離して測定するため、固体電解質１の外周には参照極７が形成されており、同様に白金端子が接続されている。そして、ガスシール８を介してアルミナ製のマニホールド９を配置して、燃料極２および空気極３にそれぞれガスを導入することで、発電することができる。
【００２９】
次に、ＬＳＦＣに代えて、ＬａＦｅ0.80-XＣｏ0.20ＮｉXＯ3（Ｘ＝０．０５、０．１０、０．１５、０．２０、０．２２）（ＬＦＣＮ）を空気極に用いたセル＃１−１−１〜＃１−１−５を作製した。なお、セル＃１−１−１〜＃１−１−５では、セル＃１−０−１〜＃１−０−５でＡサイトに添加されているＳｒの代わりに、同じモル濃度のＮｉをＢサイトに添加している。
【００３０】
得られたセルを用いて発電試験を行った。この試験では、燃料極側ガスには室温加湿水素ガスを用い、空気極側ガスには酸素を用いた。いずれのセルにおいても開放起電力としては、８００℃で１．１３Ｖ以上の値が得られた。また、電極性能の指標である界面抵抗を交流インピーダンス法で測定した。ここでは、参照極を図１および２に示すように取ることで、空気極の界面抵抗値を分離して測定した。すなわち、５ｍＶ程度の電圧がかかるように、微少交流電流を燃料極と空気極間にかけ、空気極と参照極間に現れる電圧の応答をインピーダンス測定器に入力し、その周波数応答性から空気極の界面抵抗値を求めた。ここで、参照極の雰囲気は空気極側ガスと同じ酸素とした。なお、電流値を一定（２００ｍＡ／ｃｍ2）として、２４時間通電後および１０００時間通電後の開放起電力条件における空気極の界面抵抗値をインピーダンス測定器によって計測した。そして、その界面抵抗値を比較して、空気極の経時変化を評価した。結果を表１に示す。セル＃１−１−１〜＃１−１−５は、セル＃１−０−１〜＃１−０−５に比べて、初期特性は同等であり、経時安定性が優れていた。
【００３１】
次に、空気極の組成をＬａ0.80Ｓｒ0.20Ｆｅ1-XＣｏXＯ3（Ｘ＝０．１０、０．１５、０．２５、０．３０）に変更した燃料電池セル（セル＃１−０−６〜＃１−０−９）、およびＬａＦｅ0.80-XＣｏXＮｉ0.20Ｏ3（Ｘ＝０．１０、０．１５、０．２５、０．３０）に変更した燃料電池セル（セル＃１−１−６〜＃１−１−９）を作製した。そして、同様の方法で発電試験を行った。結果を表１に示す。セル＃１−１−６〜＃１−１−９は、セル＃１−０−６〜＃１−０−９に比べて、初期特性は同等であり、経時安定性が優れていた。
【００３２】
次に、空気極の組成をＬａＦｅ0.80-XＣｏ0.20ＣｕXＯ3（Ｘ＝０．０５、０．１０、０．２０）に変更した燃料電池セル（セル＃１−２−１〜＃１−２−３）、およびＬａＦｅ0.90-XＣｏXＣｕ0.10Ｏ3（Ｘ＝０．１５、０．２５、０．３０）に変更した燃料電池セル（セル＃１−２−４〜＃１−２−６）を作製した。そして、同様の方法で発電試験を行った。結果を表１に示す。いずれも、セル＃１−０−１〜＃１−０−９に比べて、初期特性は同等であり、経時安定性が優れていた。
【００３３】
次に、空気極の組成をＬａＦｅ0.80-XＣｏ0.20ＭｇXＯ3（Ｘ＝０．０５、０．０８、０．１０）に変更した燃料電池セル（セル＃１−３−１〜＃１−３−３）、およびＬａＦｅ0.92-XＣｏXＭｇ0.08Ｏ3（Ｘ＝０．１５、０．２５、０．３０）に変更した燃料電池セル（セル＃１−２−４〜＃１−２−６）を作製した。そして、同様の方法で発電試験を行った。結果を表１に示す。いずれも、セル＃１−０−１〜＃１−０−９に比べて、初期特性は同等であり、経時安定性が優れていた。
【００３４】
＜実験２＞
実験１におけるＧＤＣからなる中間層を設けず、代わりに空気極材料とＧＤＣとを５０ｗｔ％ずつ混合したスラリをスクリーンプリント法で塗布し、さらにその上に空気極材料からなるスラリをスクリーンプリント法で厚く塗布した。空気極材料としては、表２に示す組成のものを用いた。そして、１１００℃、２時間空気中の条件で焼成することで、活性層（焼成後の厚さが３μｍ）および集電層（焼成後の厚さが３０μｍ）を形成した燃料電池セル（セル＃２−０−１〜＃２−０−５、セル＃２−１−１〜＃２−１−５、セル＃２−２−１〜＃２−２−３、セル＃２−３−１〜＃２−３−３）を作製した。なお、セル＃２−０−１〜＃２−０−５は、ＡサイトにＳｒを含む組成の活性層を形成したセルであり、ＧＤＣを除いた部分については、セル＃１−０−１〜＃１−０−５の空気極と同じ組成である。
【００３５】
得られたセルを用いて実験１と同様の方法で発電試験を行った。結果を表２に示す。セル＃２−１−１〜＃２−１−５、セル＃２−２−１〜＃２−２−３およびセル＃２−３−１〜＃２−３−３は、セル＃２−０−１〜＃２−０−５に比べて、初期特性は同等であり、経時安定性が優れていた。
【００３６】
＜実験３＞
実験２のセル＃２−０−４および＃２−１−４における活性層へのＧＤＣの混合割合を、１０ｗｔ％、２０ｗｔ％、３０ｗｔ％、６０ｗｔ％に変更し、活性層とＳＡＳＺ固体電解質基板の間に実験１におけるＧＤＣからなる中間層を設けた燃料電池セル（セル＃３−０−１〜＃３−０−４、セル＃３−１−１〜＃３−１−４）を作製した。なお、セル＃３−１−１〜＃３−１−４は、セル＃３−０−１〜＃３−０−４でＡサイトに添加されているＳｒの代わりに、同じモル濃度のＮｉをＢサイトに添加している。
【００３７】
得られたセルを用いて実験１と同様の方法で発電試験を行った。結果を表３に示す。セル＃３−１−１〜＃２−１−４は、セル＃３−０−１〜＃２−０−４に比べて、初期特性は同等であり、経時安定性が優れていた。
【００３８】
＜実験４＞
実験２における活性層へのＧＤＣの混合割合を３０ｗｔ％に変更し、活性層とＳＡＳＺ固体電解質基板の間に実験１におけるＧＤＣからなる中間層を設け、空気極材料としては表４に示す組成のものを用いた燃料電池セル（セル＃４−０−１〜＃４−０−５、セル＃４−１−１〜＃４−１−５、セル＃４−２−１〜＃４−２−３、セル＃４−３−１〜＃４−３−３）を作製した。
【００３９】
得られたセルを用いて実験１と同様の方法で発電試験を行った。結果を表４に示す。セル＃４−１−１〜＃４−１−５、セル＃４−２−１〜＃４−２−３およびセル＃４−３−１〜＃４−３−３は、セル＃４−０−１〜＃４−０−５に比べて、初期特性は同等であり、経時安定性が優れていた。
【００４０】
＜実験５＞
実験４の＃４−０−１〜＃４−０−５およびセル＃４−１−１〜＃４−１−５におけるＳＡＳＺ固体電解質基板を厚さ０．５ｍｍのランタンガレート系（Ｌａ0.8Ｓｒ0.2Ｇａ0.8Ｍｇ0.2Ｏ3）固体電解質基板に変更し、燃料極の焼成温度を１２５０℃に変更した燃料電池セル（セル＃５−０−１〜＃５−０−５、セル＃５−１−１〜＃５−１−５を作製した。
【００４１】
得られたセルを用いて実験１と同様の方法で発電試験を行った。結果を表５に示す。セル＃５−１−１〜＃５−１−５は、セル＃５−０−１〜＃５−０−５に比べて、１０００時間後の特性が良好であり、経時安定性が優れていた。
【００４２】
＜実験６＞
実験４における空気極材料を表６に示す組成のものに変更し、集電層をＬｉＮｉ0.60Ｆｅ0.40Ｏ3粉末を含むペーストを使用して形成した燃料電池セル（セル＃６−０−１〜＃６−０−５およびセル＃６−１−１〜＃６−１−５）を作製した。
【００４３】
得られたセルを用いて実験１と同様の方法で発電試験を行った。結果を表６に示す。セル＃６−１−１〜＃６−１−５は、セル＃６−０−１〜＃６−０−５に比べて、初期特性および経時安定性が優れていた。
【００４４】
【表１】
0005390655.tif 000002
【００４５】
【表２】
0005390655.tif 000003
【００４６】
【表３】
0005390655.tif 000004
【００４７】
【表４】
0005390655.tif 000005
【００４８】
【表５】
0005390655.tif 000006
【００４９】
【表６】
0005390655.tif 000007
【００５０】
以上説明したように、Ａサイトにランタノイド系元素、Ｂサイトにコバルト元素を有するペロブスカイト型酸化物において、ＡサイトにＳｒなどイオン半径の大きな２価の金属元素を添加する代わりに、ＢサイトにＮｉ、Ｃｕ、Ｍｇなどのイオン半径の小さい２価の金属元素を添加し、それを空気極に用いることで、電気伝導性を高め、且つ希土類添加セリアとの反応劣化を低減することに成功した。本発明はＳＯＦＣの高信頼性、高効率化に大きな貢献をなすものである。
【符号の説明】
【００５１】
１    固体電解質
２    燃料極
３    空気極
４    鉄クロム系耐熱合金メッシュ集電体
５    白金メッシュ集電体
６    白金端子
７    参照極
８    ガスシール
９    マニホールド
【図１】
0005390655.tif 000008
【図２】
0005390655.tif 000009